(57)【要約】【課題】  胞子の付着性が高く、海中での展開性に優れる海藻養殖基材を提供する。【解決手段】    目空き長さ１ｍｍ以下の目空きを有する布帛からなり、布帛に、長さ７００ｍｍ以下の切れ込みが、１０〜２００ｍｍの間隔で複数あることを特徴とする海藻養殖基材である。好ましくは布帛のＪＩＳ  Ｌ  １９０７  ７．３．１沈降法による吸水性が、６０秒以下である。【選択図】  なし【特許請求の範囲】
【請求項１】
目空き長さ１ｍｍ以下の目空きを有する布帛からなり、布帛に、長さ７００ｍｍ以下の切れ込みが、１０〜２００ｍｍの間隔で複数あることを特徴とする海藻養殖基材。
【請求項２】
布帛のＪＩＳ  Ｌ  １９０７  ７．３．１沈降法による吸水性が、６０秒以下であることを特徴とする請求項１記載の海藻養殖基材。
【請求項３】
布帛が織物、編物から選ばれたものである請求項１又は２記載の海藻養殖基材。
【発明の詳細な説明】
【技術分野】
【０００１】
本発明は、布帛を用いた海藻を養殖させるための基材に関する。
【背景技術】
【０００２】
従来、海苔などの海藻の養殖では、ロープ、網等線状の基材に海藻の胞子などを付着させたり、ブロック、石等の基材の上に胞子を付着させ、海藻を育成する方法が行われている。（特許文献１、２）
ロープ、網等の線状基材では、胞子などの付着密度が低く、収穫量がなかなか上がらないという課題がある。また、ブロック、石などの基材に胞子を付着させる方法は、養殖場で胞子を付着させ、海藻の幼体が生育すると、天然海域に移動させるのが通常であり、基材は質量や体積が大きいことから、搬出、作業に多大な工数が必要になるという課題があった。
【先行技術文献】
【特許文献】
【０００３】
【特許文献１】特開平０９−９６号公報
【特許文献２】特開２００７−１３５５２３号公報
【発明の概要】
【発明が解決しようとする課題】
【０００４】
本発明は、海藻の胞子の付着性がよく、海中での展開性に優れた海藻養殖基材を提供することを課題とする。
【課題を解決するための手段】
【０００５】
本発明は、上記の課題を解決するために、次のような手段を採用する。
（１）目空き大きさ１ｍｍ以下の目空きを有する布帛からなり、布帛に、長さ７００ｍｍ以下の切れ込みが、１０〜２００ｍｍの間隔で複数あることを特徴とする海藻養殖基材。
（２）布帛のＪＩＳ  Ｌ  １９０７  ７．３．１沈降法による吸水性が、６０秒以下であることを特徴とする前記海藻養殖基材。
（３）布帛が織物、編物から選ばれたものである前記いずれかの海藻養殖基材。
【発明の効果】
【０００６】
本発明の布帛からなる基材を用いることで、海中での展開性が高く、胞子の付着性が高い海藻養殖基材が提供される
【図面の簡単な説明】
【０００７】
【図１】実施例に使用した布帛の平面図である。
【図２】実施例に使用した布帛の平面図である。
【図３】実施例に使用した布帛の平面図である。
【発明を実施するための形態】
【０００８】
＜形状に関する説明＞
本発明に用いる海藻養殖基材は、目空き大きさ１ｍｍ以下の目空きを有する布帛であって、長さ７００ｍｍ以下の切れ込みが１０〜２００ｍｍの間隔で複数にあることを特徴とする。
【０００９】
本発明の基材は面形状のものが好ましい。面形状を定義するのであれば、少なくとも、海藻の胞子が付着する面を有しているものといえる。基材の形状は、三角形、四角形、五角形、六角形やそれ以上の多角形等特に限定されないが、養殖するための設置の効率性から、四角形、さらに長方形が好ましい。海藻を養殖する部分の大きさは特に限定されないが、例えば５００ｍｍ角、８００ｍｍ角、１０００ｍｍ角、１２００ｍｍ角、１５００ｍｍ角や、５００×１０００ｍｍ、１０００×１２００ｍｍ、１０００×２０００ｍｍなど正方形や長方形であることが好ましい。大きさは、養殖するための作業性から、一辺が２０００ｍｍ以下の四角形状が好ましい。
【００１０】
また、本発明の海藻養殖基材は、基材を海中に固定するための固定部分があることが好ましい。基材の海中への固定方法としては、基材のタテ又はヨコの両端部を筒状に縫製し、そこに棒状の固定資材を通して、その棒状の固定資材と海上に設置した浮きや海中に設置した重しとを固定する方法や、基材の四隅に孔を明け、そこに浮きや重しとを固定する方法が上げられる。基材の四隅に孔を開ける方法は、基材が大きくなれば、必要に応じて、四隅の間に孔を開け、そこからも基材を固定する。
【００１１】
固定部分の大きさは、基材を海底に固定するための十分な大きさがあれば良い。例えば、棒状の固定資材を海中に通す方法であれば、布帛のタテ又はヨコ方向に１０ｃｍの幅で縫製すれば十分である。すなわち、基材における固定部分の必要量は、折り返すため、倍の２０ｃｍとなる。また、基材の四隅に固定する方法であれば、布帛の四隅にそれぞれ１０ｃｍ角程度の大きさがあることが好ましい。
【００１２】
基材の厚みは、０．１〜１０ｍｍが好ましい。より好ましくは、０．３〜５ｍｍ、さらに好ましくは、０．５〜３ｍｍである。厚みが小さすぎると、海藻を養殖するために必要な強度が得にくくなるとともに、海中での展開性が悪くなる。厚みが大きすぎると、波が基材を押し上げ、海上に浮かせてしまう傾向がある。
【００１３】
また、目空きとは、布帛に空いた胞子が付着するための孔になる部分である。目空きがあることで、目空きが無いものと比較して、より胞子が一定間隔で均一に付着しやすくなるとともに、目空きを通じて海水が抜けることで、海中での展開性が良くなる。目空きとは、織物又は編物の糸と糸が構成する空隙のことである。目空きの大きさは、目空きの内部に接する想像上の円（内接円）の直径である。目空きの大きさは、１ｍｍ以下が好ましい。さらに好ましくは、０．５ｍｍ以下、さらに好ましくは０．１ｍｍ以下である。１ｍｍ以上の目空きだけでは、海藻の胞子が、ほとんど孔をすり抜けてしまうため、好ましくない。一方、海水の抜けやすさから０．０１ｍｍ以上がいい。
【００１４】
本発明の海藻養殖基材は、海水での展開性を良くするため切れ込みを複数有する。養殖基材が、海中に沈み込む際、切れ込みから海水が抜けることにより、海中での展開性が向上する。海中においても、切れ込みの間から海水が抜けていくので、海水の流れにより、基材が流されたり、反転することが少なくなる。切り込みの間隔は、１０ｍｍ〜２００ｍｍが好ましく。より好ましくは、３０〜１５０ｍｍ。より好ましくは、５０〜１２０ｍｍである。
【００１５】
切れ込の間隔が、小さい、布帛の切れ込みが乱れやすくなり、胞子が脱離しやすくなる。一方、切れ込み幅が大きいと、海水中での展開性が悪くなる傾向がある。
【００１６】
切れ込みの長さは、７００ｍｍ以下が好ましい。より好ましくは、６００ｍｍ以下、さらに好ましくは５００ｍｍ以下である。切れ込み長さが、大きすぎると切れ込みの間の布帛が海水中で乱れやすくなり、胞子の付着性が落ちる傾向にある。切れ込みの長さは、５０ｍｍ以上が好ましい。
【００１７】
切れ込みは、布帛の大きさに対し、長さ７００ｍｍ以下になるよう、また均等の幅に入れると良い。切れ込みと切れ込みを切れ込みの方向に並べる場合、その長手方向の間隔は、切れ込みの幅と同様、１０〜２００ｍｍが好ましい。布帛の強度を向上させるため、より好ましくは、３０〜１５０ｍｍ、より好ましくは、５０〜１２０ｍｍである。
【００１８】
切れ込みの少なくとも一方の端部は布帛の面の中で終わり、結果として、切れ込みによって生じた布帛小片が切れ込みのないところを介してつながることになる。切れ込みはもう一方の端部でも、布帛の面の中で終わっている状態、すなわち、布帛の面の中に切れ込みがある状態が好ましい。この形態であると切れ込み間の布帛の乱れが少なくなり、胞子の付着性が良好となる。また切れ込みの方向は特に限定されない。
【００１９】
また、本発明の海藻養殖基材の切れ込みの具体例について述べる。
【００２０】
図１では、タテ１４００ｍｍ、ヨコ１０００ｍｍの養殖基材である。切れ込みの間隔を１５ｍｍとして、図１のように等間隔に６５本切れ込みをいれる。基材の中央には切れ込みがない部分、すなわち布帛が連続する部分を５０ｍｍの幅として設け、切れ込みの長さを４７５ｍｍとし、タテ方向に切れ込みを２列並べた形状が上げられる。
【００２１】
また、図２は、図１と同じ大きさのタテ１４００ｍｍ、ヨコ１０００ｍｍの養殖基材である。切れ込みの間隔を５０ｍｍとして、図２のように等間隔に１９本切れ込みを入れ、切れ込み長さを４７５ｍｍとし、タテ方向に切れ込みを２列並べた形状が上げられる。
さらに、図３のように切れ込み間隔を１２０ｍｍとするものがある。図３のように９本切れ、切れ込み長さを４７５ｍｍとし、タテ方向に切れ込みを２列並べた形状が上げられる。
【００２２】
ここで切れ込みとは、布帛が切れた状態にあればよく、作成時に布帛を切断する必要はない。すなわち海藻養殖基材の切れ込みの作成方法としては、布帛を基材の大きさに切断した後、型抜き機などで物理的に切れ込みを作成する方法や、編立時に糸抜き組織として、予め切れ込みを作成する方法、熱により、繊維を溶融させて切断する方法があげられる。また複数の小さい布同士の一部を縫い合わせてもよい。
【００２３】
また、本発明の海藻養殖基材に使用される布帛は、ＪＩＳ  Ｌ  １９０７  ７．３．１沈降法による吸水性が、６０秒以下であることが好ましい。沈降法による吸水性の値が大きいと、海水に沈めて作業しようとする際、なかなか沈まず、展開性や作業性が著しく劣ることとなる。海藻養殖基材に吸水性を付与する方法としては、繊維に親水性の油剤を付与する方法や、布帛にした後に吸水性樹脂を付与する方法が上げられる。
【００２４】
繊維に親水性の油剤を付与する場合、ポリエーテルエステル系、ポリエーテル活性剤、ポリエチレンワックスなどの混合物油剤などが好ましく用いられる。付着量は、布帛を構成する繊維に対し、０．１質量％以上、好ましくは、０．５質量％以上、さらに好ましくは、１質量％以上である。
【００２５】
また、布帛に吸水性樹脂を付与するものとしては、ポリエステル系樹脂、アクリル酸系樹脂、ポリアミド系樹脂などを用いることができる。付着量は、付着量は、布帛を構成する繊維に対し、０．１質量％以上、好ましくは、０．５質量％以上、さらに好ましくは、１質量％以上である。
【００２６】
続いて、本発明の海藻養殖基材を構成する布帛について述べる。
【００２７】
本発明に用いる使用繊維は、ポリエチレンテレフタレート、ポリアミド、ビニロン、ポリ乳酸、ポリエチレン、ポリプロピレンなどの合成繊維が好ましい。特に海水への沈降性の観点から、比重が１以上である、ポリエチレンテレフタレート、ポリアミド、ビニロン、ポリ乳酸が好ましい。さらに海水中での寸法安定性の観点から、比重が１．３であるポリエチレンテレフタレートやポリ乳酸などのポリエステル系繊維が好ましく用いられる。繊維形態は、マルチフィラメント、モノフィラメント、紡績糸など特に限定されないが、マルチフィラメントが布帛は、モノフィラメントや紡績糸と比較して、単糸繊度が細いため、織編物としたときの目空きが小さいこと、さらに柔軟性を奏するため特に好ましく用いられる。
【００２８】
用いる繊維の総繊度としては、５０〜２００ｄｔｅｘ、さらに好ましくは、総繊度５０〜９０ｄｔｅｘが、目空きの緻密さと柔軟性を奏するため好ましい。さらに、仮撚加工などのけん縮加工を施してもよい。
【００２９】
また、本発明に用いる海藻養殖基材の好ましい態様としては、織物や編物が好ましい。中でも、海中で布帛が傷ついたときのほつれにくさの観点から、経編物が好ましく用いられる。
【００３０】
織物としては、平織物のメッシュ構造、編物としては、トリコットやダブルラッセル生地を用い、鹿の子や亀甲柄などの目空き組織が好ましい。
【００３１】
例えば、トリコット編物では、フロント糸に１−０／１−２、２−３／２−１、バック糸として、２−３／２−１、１−０／１−２のチュール組織。３枚筬では、フロント糸に１−０／０−１、ミドル糸に２−３／２−１、１−０／１−２、バック糸に１−０／１−２、２−３／２−１などの組織。
【００３２】
また、ダブルラッセル生地は、フロント側のＬ１、Ｌ２とバック側のＬ４、Ｌ５にメッシュ組織、ミドルのＬ３には、厚みを持たせるための、立体構造組織をとる。
例えば、
Ｌ１：２−３−３−３／２−１−１−１／２−３−３−３／２−１−１−１／１−０−０−０／１−２−２−２／１−０−０−０／１−２−２−２／／
Ｌ２：１−０−０−０／１−２−２−２／１−０−０−０／１−２−２−２／２−３−３−３／２−１−１−１／２−３−３−３／２−１−１−１／／
Ｌ３：０−１−０−１／１−０−１−０／／
Ｌ４：０−０−０−１／１−１−１−０／／
Ｌ５：０−０−４−４／４−４−０−０／／の目空き組織が用いられる。
【００３３】
これらの経編地では、切れ込み幅の部分のみ糸を編み合わせないよう組織を変化させることで、予め均等に切れ込みが入った切れ込み編地を作成することも出来る。
【００３４】
本発明の海藻養殖基材は、布帛に胞子を付着させ、海中に沈めて使用する。胞子の付着の継続性が高く、効率的な養殖を行うことができる。
【実施例】
【００３５】
以下、本発明の実施例により、さらに詳細に説明する。なお、本発明中の各評価は、次の方法で求めた。
【００３６】
［測定方法］
（１）引張強力
ＪＩＳ  Ｌ  １０９６（８．１４．１）（２０１０）  Ａ法に基づいて測定した。サンプルを幅５０ｍｍ、長さ３００ｍｍの大きさでタテ方向、ヨコ方向へ５枚を採取し、試験片を初荷重の下で適切な性能をもつ引張試験機でつかみ，つかみ間隔  ２００ｍｍ、引張速度２００ｍｍにて切断時の最大荷重の平均値を測定した。
予め、切れ込みの入った布帛２は、切れ込みのない部分（２００＋２００ｍｍ＝４００ｍｍ）の部分を使用して測定した。
【００３７】
（２）目付
ＪＩＳ  Ｌ  １０９６（８．４．２）（２０１０）に規定された方法により、布帛の単位面積当たりの質量を求めた。
【００３８】
（３）目空き
光学顕微鏡（キーエンス製  ＶＸ−２０００）を用い、布帛表面を５０倍に拡大し、目空き孔を１０点任意に選び、ソフトによる３点間内接円直径の測定を行った。なお目空きの値は測定を異なる場所１０点で行い、その平均値で示してある。
【００３９】
ダブルラッセルなどの２枚生地については、孔の狭い方を測定した。
【００４０】
（４）親水性
ＪＩＳ  Ｌ  １９０７  ７．３．１沈降法に準じて測定した。４００ｍｍ×４００ｍｍの試験片を３枚採取し、続いて、布帛のタテ方向に、長さ３００ｍｍ、幅、１００ｍｍにて３本切れ込みを入れ、次に、試験片の測定面を下向きにして、水を入れた水槽中に浮かべた後、試験片が湿潤して水中に沈降し始めるまでの時間をストップウォッチで１秒単位まで測定した。６０秒以上経過しても沈降しない場合は、沈降しないものと判定した。ただし，試験片３枚のうち１枚が沈降しない場合は，更に１枚の試験片を追加採取し，同様の試験を行った。
【００４１】
（５）厚さ
得られた布帛をＪＩＳ  Ｌ  １０９６（８．４）（２０１０）に基づいて測定した。試料の異なる５か所について厚さ測定器を用い、１０秒間及び０．７ｋＰａの下で厚さ（mm）を測り，その平均値を算出した。
【００４２】
（６）水中展開性
水槽中に食塩を３．５重量％溶かした人工海水に、作成した基材を浸漬し、基材を海中に沈める形態に広げ、沈降させ水中での展開状態を評価した。布帛が端の折れ曲がりや、丸まりなどなく均一に沈降するものを◎、布帛が沈降するが、布帛の端や切れ込み部分がやや乱れているものを○、布帛が沈降しない又は、布帛の端や切れ込み部分が乱れたり、お互いに重なり、水槽底面を覆うことが出来ないにものを×と評価した。
【００４３】
（７）胞子付着性
水槽中に海藻養殖基材を沈め、海苔胞子を水槽上より１００万個／ｍ２の密度にて均一に振りかけ、一週間後の付着状態を確認した。切れ込みの間の布帛部分を１０箇所選択し、ルーペにて中心部５ｍｍ×５ｍｍ角の範囲を観察し、胞子の付着有無を確認した。胞子が少なくとも５個以上付着している観察点が、８点以上認められるものを◎、５〜７点付着が認められるものを○、それ以下を×と判定した。
＜参考例１＞
２８ゲージのトリコット編機を用い、８４Ｔ３６Ｆのポリエチレンテレフタレート仮撚糸を、Ｌ１：１−０／０−１（フルセット）、Ｌ２：２−３／２−１、１−０／１−２（１ｉｎ、１ｏｕｔ）、Ｌ３：１−０／１−２、２−３／２−１（１ｉｎ、１ｏｕｔ）の組織で、機上コース８０コースにて編成した。得られた布帛をセッターで１２０℃×２分セットを施し、８４コース、４０ウエールに仕上げた。
【００４４】
仕上げた生地の評価結果を表１に示す。布帛１は、引張強力タテ３３．０Ｎ／ｃｍ、ヨコ２９．５Ｎ／ｃｍ、目付９０ｇ／ｍ２、厚み０．５ｍｍ、目空き０．３ｍｍ、吸水性１０秒であった。
＜参考例２＞
２２ＧＧのダブルラッセル生地を用い、Ｌ１、Ｌ２、Ｌ４、Ｌ５に８４Ｔ３６Ｆのポリエチレンテレフタレート加工糸を用い、Ｌ３に３３Ｔ−１のポリエチレンテレフタレート分繊糸を用い、Ｌ１：２−３−３−３／２−１−１−１／２−３−３−３／２−１−１−１／１−０−０−０／１−２−２−２／１−０−０−０／１−２−２−２／／
Ｌ２：１−０−０−０／１−２−２−２／１−０−０−０／１−２−２−２／２−３−３−３／２−１−１−１／２−３−３−３／２−１−１−１／／
Ｌ３：０−１−０−１／１−０−１−０／／
Ｌ４：０−０−０−１／１−１−１−０／／
Ｌ５：０−０−４−４／４−４−０−０／／
の組織にて、予め、図１〜３のように切れ込み間隔が１５〜１２０ｍｍ、タテ方向に切れ込み無し長さ２００ｍｍ、切れ込み長さが４７５ｍｍ、切れ込みなし長さ５０ｍｍ、切れ込み長さ４７５ｍｍ、切れ込み無し長さ２００ｍｍの繰り返し編成とし、幅１００ｃｍ、機上コース４０コース／インチで編成し布帛２を得た。得られた布帛２評価結果を表１に示す。得られた布帛２は、引張強力タテ５６．５Ｎ／ｃｍ、ヨコ６８．６Ｎ／ｃｍ、目付２５０ｇ／ｍ２、厚み１．９ｍｍ、目空き間隔０．３ｍｍ、吸水性５秒であった。
＜参考例３＞
ポリエチレンテレフタレート短繊維３．３ｄｔｅｘ、繊維長５１ｍｍをオープナーにて通した後、耕地の方法にて、カードマシンおよびニードルパンチマシンに投入し、針本数３００本／ｃｍ２にてニードルパンチ不織布（布帛３）を得た。得られた布帛３の評価結果を表１に示す。布帛３は、引張強力タテ４９．８Ｎ／ｃｍ、ヨコ４０．１Ｎ／ｃｍ、目付２０５ｇ／ｍ２、厚み１．０ｍｍ、目空き間隔なし、吸水性６０秒以上であった。
＜参考例４＞
目空きの大きさを１．５ｍｍ以上となるよう２８ゲージのトリコット編機を用い、８４Ｔ３６Ｆのポリエチレンテレフタレート仮撚糸を、Ｌ１：１−０／０−１（フルセット）、Ｌ２：１−０／２−３／４−５／３−２（糸通し○×××）、Ｌ３：４−５／３−２／１−０／２−３（糸通し×××○）組織で、機上コース８０コースにて編成した。得られた布帛をセッターで１２０℃×２分セットを施し、８４コース、４０ウエールに仕上げた。
得られた布帛４の評価結果を表１に示す。布帛４は、引張強力タテ２５．０Ｎ／ｃｍ、ヨコ２０．５Ｎ／ｃｍ、目付８０ｇ／ｍ２、厚み０．５ｍｍ、目空き１．５ｍｍ、沈降性１０秒であった。
【００４５】
［実施例１］
布帛１を用い、仕上げた生地を図１に示すように、まず長さ１４００ｍｍにカットし、型抜き機にて、図１のように、切れ込みの間隔１５ｍｍで６５本、切れ込み長さが４７５ｍｍにて中央５０ｍｍ切れ込みを入れない部分を作り、さらに長さ４７５ｍｍの切れ込みを型抜き機で実施した。長手方向の両端２００ｍｍは折り返し、袋状に縫い合わせることで、基材１を得た。得られた基材の評価結果を表２に示す。得られた基材７は、水中展開性○、胞子付着性○という結果であり、海藻養殖基材として適していた。
【００４６】
［実施例２］
実施例１で得られたトリコット生地の切れ込み間隔が５０ｍｍになるようにカットする以外は、実施例１と同じ工程で図２の形状の基材２を作成した。得られた基材の評価結果を表２に示す。基材２は、水中展開性◎、胞子付着性◎という結果であり、海藻養殖基材として適していた。
【００４７】
［実施例３］
実施例１で得られたトリコット生地の切れ込み間隔が１２０ｍｍになるようにカットする以外は、実施例１と同じ工程で図３の形状の基材３を作成した。得られた基材の評価結果を表２に示す。基材３は、水中展開性：◎、胞子付着性：◎という結果であり、海藻養殖基材として適していた。
【００４８】
［実施例４］
切れ込み間隔１５ｍｍの布帛２を用い、図１に示すよう、切れ込み無し２００ｍｍ部分を折り返して、袋状に縫い合わせることで、基材４を得た。得られた基材４の評価結果を表２に示す。基材４は、水中展開性◎、胞子付着性○という結果であり海藻養殖基材として適していた。
【００４９】
［実施例５］
切れ込み間隔５０ｍｍの布帛２を用い、実施例４と同じ工程にて図２のように基材５を得た。得られた基材の評価結果を表２に示す。得られた基材５は、水中展開性◎、胞子付着性○という結果であり海藻養殖基材として適していた。
【００５０】
［実施例６］
切れ込み間隔１２０ｍｍの布帛２を用い、実施例４と同じ工程にて図３のように基材６を得た。得られた基材の評価結果を表２に示す。得られた基材６は、水中展開性◎、胞子付着性○という結果であり海藻養殖基材として適していた。
【００５１】
［比較例１］
基材７として養殖用に用いられている、水中ロープ（太さ１０ｍｍ）を用いて、胞子付着性を確認した。基材の評価結果を表２に示す。線状であるため水中展開性は評価できず、胞子付着性×という評価結果であり、上で説明した実施例が優れていた。
【００５２】
［比較例２］
布帛３を用いた基材８の評価結果を表２に示す。基材８は、沈降性が悪く、水面に浮かんでしまう状態であり、水中展開性、胞子付着性の評価が出来なかった。
【００５３】
［比較例３］
実施例１で作成した布帛の切れ込み幅を５ｍｍにするほかは、実施例１と同じ工程で基材９を得た。
基材の評価結果を表２に示す。基材の評価結果を表１に示す。基材９は、沈降後、切れ込みの乱れがひどく、水中展開性×、胞子付着性が×であった。
【００５４】
［比較例４］
実施例１で作成した布帛の切れ込みをなしとするほかは、実施例１と同じ工程で基材１０を得た。基材の評価結果を表２に示す。基材１０は、水中展開では、均一に展開せず×であり胞子付着性も×であった。
【００５５】
［比較例５］
実施例１で作成した布帛の切れ込み長さを９５０ｍｍにするほかは、実施例１と同じ工程で基材１１を得た。基材の評価結果を表２に示す。基材１１は、切れ込みがみだれやすく水中展開性×、胞子付着性×であった。
【００５６】
［比較例６］
布帛４を用いる他は、実施例１と同じ工程で基材１２を作成した。基材の評価結果を表２に示す。基材１１は、水が通りやすく、水中展開性◎であったが、胞子が抜けてしまい、胞子付着性は×であった。
【００５７】
【表１】
2014064516.tif 000002
【００５８】
【表２】
2014064516.tif 000003
【図１】
2014064516.tif 000004
【図２】
2014064516.tif 000005
【図３】
2014064516.tif 000006